(57)【要約】      （修正有）【課題】芳香族オニウム塩の活性が低い波長範囲の光の照射によっても、多官能エポキシ化合物による重合及び架橋反応が速やかに進行する光硬化性組成物の提供。【解決手段】少なくとも（Ａ）下記一般式（１）で表される多官能エポキシ化合物、（Ｂ）下記一般式（２）で表されるアントラセン化合物、（Ｃ）芳香族オニウム塩を含有してなる光硬化性組成物。2020055967.tif 0000122020055967.tif 000013【選択図】図１
2020055967.tif 000002
【特許請求の範囲】
【請求項１】
３８０ｎｍ〜４２０ｎｍの波長範囲の光によって硬化する光硬化性組成物であって、少なくとも（Ａ）下記一般式（１）で表される多官能エポキシ化合物、（Ｂ）下記一般式（２）で表されるアントラセン化合物、（Ｃ）芳香族オニウム塩を含有してなる光硬化性組成物。
【化１】
2020055967.tif 000010
（上記一般式（１）において、複数あるＲ３は同一であっても異なっていてもよく、それぞれ独立に水素原子、ハロゲン原子又は炭素数１〜１０のアルキル基である。）
【化２】
2020055967.tif 000011
（上記一般式（２）において、Ｒ１及びＲ２はそれぞれ炭素数１から２０のアルキル基、炭素数６から２０のアリール基、炭素数１から２０のアルキル基を有するアルキルカルボニル基、炭素数６から２０のアリール基を有するアリールカルボニル基、炭素数１から２０のアルキル基を有するアルキルオキシカルボニル基又は炭素数６から２０のアリール基を有するアリールオキシカルボニル基を表し、Ｒ１、Ｒ２は同一であっても異なっていてもよい。また、Ｘ１、Ｙ１は水素原子又は炭素数１から８のアルキル基を表し、Ｘ１、Ｙ１は同一であっても異なっていてもよい。）
【請求項２】
請求項１に記載の光硬化性組成物に、更に（Ｄ）ラジカル重合性化合物を含有することを特徴とする、光硬化性組成物。
【請求項３】
ラジカル重合性化合物が、多官能アクリレートであることを特徴とする、請求項２に記載の光硬化性組成物。
【請求項４】
請求項１乃至３のいずれか１項に記載の光硬化性組成物を、３８５ｎｍ、３９５ｎｍ又は４０５ｎｍの波長の光を照射することによって硬化することを特徴とする、光硬化性組成物の硬化方法。
【発明の詳細な説明】
【技術分野】
【０００１】
本発明は、多官能エポキシ化合物を含有する光硬化性組成物及びその硬化方法に関し、特に、多官能エポキシ化合物を含有し長波長の光により硬化性を有する光硬化性組成物及びその硬化方法に関する。
【背景技術】
【０００２】
エポキシ化合物は分子内にエポキシ基を有する化合物の総称（エポキシ樹脂ともいう）でコンポジット材料や塗料、接着剤として我々の身の回りで多用されている。特に、電化製品、電子機器のプリント基板や、メモリ、ＣＰＵといった電子部品にエポキシ樹脂は使用されている。この分野での使用は、エポキシ樹脂が持つ高い電気絶縁性や耐水性、耐薬品性によるものである。このエポキシ化合物は様々な硬化剤と組み合わせて硬化することができる。例えば、脂肪族アミン化合物を硬化剤として室温で硬化できる。また、酸無水物なども硬化剤として用いられる。いわゆる、二液硬化型の接着剤などである。一方、エポキシ化合物と硬化剤を一液にした硬化性組成物を調製し、加熱するなど熱をかけることにより硬化を開始するタイプのものもある。この硬化剤はカチオン重合触媒として知られており、三フッ化ホウ素-アミン錯体やジシアンジアミドなどが用いられる。例えば、エポキシ化合物とジシアンジアミドの混合によって作られる熱硬化性組成物は、室温では長期に安定だが、１６０℃〜１８０℃に加熱すると硬化が始まる。また、近年では、光により硬化を開始する光硬化性組成物も用いられるようになっている。
【０００３】
この光硬化性組成物は、光重合性化合物と光カチオン重合開始剤とからなる。光重合性化合物としては、すでに説明したエポキシ化合物のほかに、オキセタン化合物、ビニルエーテル基を有する化合物等も用いられている。しかし、最もよくもちいられる光重合性化合物はエポキシ化合物である。このエポキシ化合物としては、脂肪族エポキシ化合物、芳香族エポキシ化合物、脂環式エポキシ化合物などが用いられる。また、硬化物の耐熱性や強度を要求される場合は、架橋性を有する多官能エポキシ化合物が用いられる。また、光カチオン重合開始剤としては、通常オニウム塩が用いられる。オニウム塩としては、芳香族ヨードニウム塩や芳香族スルホニウム塩などが用いられる。この光カチオン重合開始剤は、紫外線等の光を吸収して励起し、その励起種が自己分解して、カチオン重合開始種である酸を発生する化合物である。
【０００４】
一方、光硬化性組成物としては、エポキシ化合物などのカチオン重合性化合物と光カチオン重合開始剤を用いるカチオン重合性光硬化性組成物とアクリレート化合物などのラジカル重合性化合物と光ラジカル重合開始剤を用いるラジカル重合性光硬化性組成物とがある。一般に、ラジカル重合は重合速度が速く、生成する塗膜硬度が高いという特徴を持つが、基材との密着性が弱いという欠点がある。また、酸素の影響を受けやすく、特に薄膜の生成においては窒素封入などの設備が必要となる。一方、カチオン重合は、重合速度は遅いが基材との密着性が高く、酸素による影響を受けにくいという特徴を有する。そのため、カチオン重合型の光硬化性組成物は飲料缶用の下地塗料、接着剤、インクジェット用インキ、封止剤などとして用いられている。
【０００５】
このカチオン重合における重合速度が遅いという問題は、多官能エポキシ化合物を用いたときの架橋反応においてさらに顕著となる。特に、光重合開始剤の活性の弱い長波長域の光による硬化反応では、この多官能エポキシ化合物による架橋反応の進行が遅く、結果として硬化部の強度が上がらないという問題がある。
【０００６】
これら光重合性組成物を硬化させるときには一般的に紫外線が用いられるが、従来は高圧水銀ランプなどから照射される波長域の広い光源が利用されていた。一般的に用いられる光カチオン重合開始剤は、例えば芳香族スルホニウム塩ではその吸収波長が３６０ｎｍ近辺であり、高圧水銀ランプは３００ｎｍ〜６００ｎｍ付近まで幅広い波長の光を含んでいるため、これらの光を用いて光硬化性組成物を硬化することに問題がなかった。芳香族ヨードニウム塩は２３００ｎｍより短波長にその吸収があるため、光重合増感剤が必要である。しかし、近年、３６０ｎｍよりも更に長波長の３８５ｎｍ、３９５ｎｍ又は４０５ｎｍの波長の紫外線ＬＥＤが開発され、このＬＥＤは発熱が少なく長寿命であることから徐々にこの紫外線ＬＥＤを光源として使用する傾向にある。ＬＥＤ光源は、単一波長の光を発する光源であり、高圧水銀のような幅広い波長域を有するものではない。そのため、光カチオン重合開始剤である芳香族スルホニウム塩においても、これらの波長に吸収を持たないため、ＬＥＤ光源の光で重合硬化させることができなかった。そこで、ＬＥＤ光源の波長域に吸収を持ち、かつ吸収したエネルギーを光カチオン重合開始剤に移動することができる光重合増感剤を用いる必要が出てきた（特許文献１〜３）。
【０００７】
一方、脂環式エポキシ化合物を光硬化性組成物に用いた例は多々知られている。例えば、特許文献４、５、６には、多官能カチオン重合性化合物とカチオン硬化触媒としてオニウム塩類を含む封止材が開示されており、３６５ｎｍのＬＥＤ光で硬化させる方法が開示されている。多官能カチオン重合性化合物として脂環式エポキシ化合物が用いられているが、硬化に用いている光源の波長は３６５ｎｍであるので光重合増感剤についての記載はない。
【０００８】
本出願人は、特許文献７、８に記載のように、ジアルコキシアントラセン化合物、ジアルコキシナフタレン化合物又はジアルコキシベンゼン化合物、芳香族オニウム塩及びカチオン重合性化合物を含有してなる光硬化性組成物が、３５０ｎｍから４５０ｎｍの波長の光を含む光源により光照射することにより、高い光透過率を有する光硬化物を与えることを開示している。重合開始剤としては、スルホニウム塩（ダウ・ケミカル社製ＵＶＩ６９９２）を用い、カチオン重合性化合物としては脂環式エポキシ化合物として３，４−エポキシシクロヘキシルメチル−３，４−エポキシシクロヘキサンカルボキシレートを用いて、中心波長３９５ｎｍの紫外線ＬＥＤ光を用いて、その硬化速度が速くなることを開示している。しかし、その重合速度はまだ満足いくものではなかった。また、脂環式エポキシ化合物の違いにより、光重合増感剤の効果に差が出ることは開示されていない。
【先行技術文献】
【特許文献】
【０００９】
【特許文献１】特開平１０−１４７６０８号公報
【特許文献２】特開２００１−３４８４９７号公報
【特許文献３】特表２０００−５１５１８２号公報
【特許文献４】特開２０１８-１１１７９２号公報
【特許文献５】特開２０１８-１４５４３０号公報
【特許文献６】特開２０１８-１４５４３１号公報
【特許文献７】特開２０１１-２４６６０６号公報
【特許文献８】特開２０１１-１６８７０２号公報
【発明の開示】
【発明が解決しようとする課題】
【００１０】
本発明の目的は、光重合開始剤である芳香族オニウム塩の活性が低い３８０ｎｍ〜４２０ｎｍの波長範囲の光の照射によっても、多官能エポキシ化合物の重合及び架橋反応が速やかに進行させることができる光硬化性組成物を提供することを目的とするものである。
【課題を解決するための手段】
【００１１】
本発明者らは、光重合増感剤の構造と増感性能、及び当該光重合増感剤を含有する光硬化性組成物の光硬化性能について鋭意検討したところ、驚くべきことに一般式（１）で表される多官能エポキシ化合物を用いた場合において、特定のアントラセン化合物とオニウム塩を用いる条件において、３８０ｎｍ〜４２０ｎｍの波長範囲の光の照射条件において、一般的なシクロヘキシルカルボン酸エステルタイプの多官能エポキシ化合物を用いた場合に得られなかった重合速度で、速やかに重合及び架橋反応が進行することを見出し、本発明を完成するに至った。すなわち、本発明は、一般式（１）で表される多官能エポキシ化合物を含有し、３８０ｎｍ〜４２０ｎｍの波長範囲の光によって速やかに硬化する光硬化性組成物及びその硬化方法である。
【００１２】
本発明は、以下を特徴とする要旨を有するものである。
【００１３】
本発明の第一の要旨は、３８０ｎｍ〜４２０ｎｍの波長範囲の光によって硬化する光硬化性組成物であって、少なくとも（Ａ）下記一般式（１）で表される多官能エポキシ化合物、（Ｂ）下記一般式（２）で表されるアントラセン化合物、（Ｃ）芳香族オニウム塩を含有してなる光硬化性組成物に存する。
【００１４】
【化１】
2020055967.tif 000003
【００１５】
上記一般式（１）において、複数あるＲ３は同一であっても異なっていてもよく、それぞれ独立に水素原子、ハロゲン原子又は炭素数１〜１０のアルキル基である。
【００１６】
【化２】
2020055967.tif 000004
【００１７】
上記一般式（２）において、Ｒ１及びＲ２はそれぞれ炭素数１から２０のアルキル基、炭素数６から２０のアリール基、炭素数１から２０のアルキル基を有するアルキルカルボニル基、炭素数６から２０のアリール基を有するアリールカルボニル基、炭素数１から２０のアルキル基を有するアルキルオキシカルボニル基又は炭素数６から２０のアリール基を有するアリールオキシカルボニル基を表し、Ｒ１、Ｒ２は同一であっても異なっていてもよい。また、Ｘ１、Ｙ１は水素原子又は炭素数１から８のアルキル基を表し、Ｘ１、Ｙ１は同一であっても異なっていてもよい。
【００１８】
本発明の第二の要旨は、第一の要旨に記載の光硬化性組成物に、更に（Ｄ）ラジカル重合性化合物を含有することを特徴とする、光硬化性組成物に存する。
【００１９】
本発明の第三の要旨は、ラジカル重合性化合物が、多官能アクリレートであることを特徴とする、第二の要旨に記載の光硬化性組成物に存する。
【００２０】
本発明の第四の要旨は、第一の要旨乃至第三の要旨のいずれかひとつに記載の光硬化性組成物を、３８５ｎｍ、３９５ｎｍ又は４０５ｎｍの波長の光を照射することによって硬化することを特徴とする、光硬化性組成物の硬化方法に存する。
【発明の効果】
【００２１】
本発明の光硬化性組成物によれば、３８０ｎｍ〜４２０ｎｍの波長範囲の光の照射という芳香族オニウム塩の活性の低い条件においても、一般式（１）で表される多官能エポキシ化合物を含有する光硬化性組成物の重合架橋反応を極めて速やかに進行することができる。
【図面の簡単な説明】
【００２２】
【図１】本発明の実施例１及びその比較例における複素粘度の時間推移を示したグラフである。
【図２】本発明の実施例２及びその比較例における複素粘度の時間推移を示したグラフである。
【図３】本発明の実施例３及び４とその比較例における複素粘度の時間推移を示したグラフである。
【発明を実施するための形態】
【００２３】
本発明の光硬化性組成物は、３８０ｎｍ〜４２０ｎｍの波長範囲の光によって硬化する光硬化性組成物であって、少なくとも（Ａ）下記一般式（１）で表される多官能エポキシ化合物、（Ｂ）下記一般式（２）で表されるアントラセン化合物、（Ｃ）芳香族オニウム塩を含有してなる光硬化性組成物である。
【００２４】
［（Ａ）一般式（１）で表される多官能エポキシ化合物］
まず、多官能エポキシ化合物について説明する。多官能エポキシ化合物とは１分子中に２つ以上のエポキシ基を有する化合物を意味する。多官能エポキシ化合物としては、多官能脂肪族エポキシ化合物、多官能芳香族エポキシ化合物、多官能脂環式エポキシ化合物などが挙げられる。
【００２５】
多官能脂肪族エポキシ化合物としては、例えば１，１−ビスエポキシメタン、１−エポキシ−１−（２，３−エポキシプロピル）メタン、１，１−ビス（２，３−エポキシプロピル）メタン、１−エポキシ−１−（２，３−エポキシプロピル）エタン、１，２−ビス（２，３−エポキシプロピル）エタン、１−エポキシ−３−（２，３−エポキシプロピル）ブタン、１，３−ビス（２，３−エポキシプロピル）プロパン、１−エポキシ−４−（２，３−エポキシプロピル）ペンタン、１，４−ビス（２，３−エポキシプロピル）ブタン、１−エポキシ−５−（２，３−エポキシプロピル）ヘキサン、テトラキス（２，３−エポキシプロピル）メタン、１，１，１−トリス（２，３−エポキシプロピル）プロパン、１，１，３−トリス（２，３−エポキシプロピル）−２−チアプロパン、１，２，４，５−ビス（２，３−エポキシプロピル）−３−チアペンタン、１，３または１，４−ビスエポキシシクロヘキサン、１，３または１，４−ビス（２，３−エポキシプロピル）シクロヘキサン、２，５−ビスエポキシ−１，４−ジチアン、２，５−ビス（２，３−エポキシプロピル）−１，４−ジチアン、４−エポキシ−１、２−シクロヘキセンオキシド、２，２−ビス［４−エポキシシクロヘキシル］プロパン、２，２−ビス［４−（２，３−エポキシプロピル）シクロヘキシル］プロパン、ビス［４−エポキシシクロヘキシル］メタン、ビス［４−（２，３−エポキシプロピル）シクロヘキシル］メタン、ビス［４−（２，３−エポキシプロピル）シクロヘキシル］スルフィド、ビス［４−エポキシシクロヘキシル］スルフィド、ビス（２，３−エポキシプロピル）エーテル、ビス［（２，３−エポキシプロピル）オキシ］メタン、１，２−ビス［（２，３−エポキシプロピル）オキシ］エタン、１，３−ビス［（２，３−エポキシプロピル）オキシ］プロパン、１，２−ビス［（２，３−エポキシプロピル）オキシ］プロパン、１−［（２，３−エポキシプロピル）オキシ］−２−［（２，３−エポキシプロピル）オキシメチル］プロパン、１，４−ビス［（２，３−エポキシプロピル）オキシ］ブタン、１，３−ビス［（２，３−エポキシプロピル）オキシ］ブタン、１−［（２，３−エポキシプロピル）オキシ］−３−［（２，３−エポキシプロピル）オキシメチル］ブタン、１，５−ビス［（２，３−エポキシプロピル）オキシ］ペンタン、１−［（２，３−エポキシプロピル）オキシ］−４−［（２，３−エポキシプロピル）オキシメチル］ペンタン、１，６−ビス［（２，３−エポキシプロピル）オキシ］ヘキサン、１−［（２，３−エポキシプロピル）オキシ］−５−［（２，３−エポキシプロピル）オキシメチル］ヘキサン、１−［（２，３−エポキシプロピル）オキシ］−２−{［２−（２，３−エポキシプロピル）オキシエチル）オキシ］エタン、１−[（２，３−エポキシプロピル）オキシ）−２−｛［２−（２−（２，３−エポキシプロピル）オキシエチル）オキシエチル］オキシ｝エタン、テトラキス［（２，３−エポキシプロピル）オキシメチル］メタン、１，１，１−トリス［（２，３−エポキシプロピル）オキシメチル）プロパンなどが挙げられる。
【００２６】
多官能芳香族エポキシ化合物としては、例えばポリフェノール化合物のグリシジルエーテル化物が挙げられる。具体的には、ビスフェノールＡ、ビスフェノールＦ、ビスフェノールＳ、４，４’−ビフェノール、テトラメチルビスフェノールＡ、ジメチルビスフェノールＡ、テトラメチルビスフェノールＦ、ジメチルビスフェノールＦ、テトラメチルビスフェノールＳ、ジメチルビスフェノールＳ、テトラメチル−４，４’−ビフェノール、ジメチル−４，４’−ビフェノール、１−（４−ヒドロキシフェニル）−２−［４−（１，１−ビス−（４−ヒドロキシフェニル）エチル）フェニル］プロパン、２，２’−メチレン−ビス（４−メチル−６−ｔ−ブチルフェノール）、４，４’−ブチリデン−ビス（３−メチル−６−ｔ−ブチルフェノール）、トリスヒドロキシフェニルメタン、レゾルシノール、ハイドロキノン、２，６−ジ（ｔ−ブチル）ハイドロキノン、ピロガロール、ジイソプロピリデン骨格を有するフェノール類、１，１−ジ（４−ヒドロキシフェニル）フルオレン等のフルオレン骨格を有するフェノール類、及びフェノール化ポリブタジエン等のポリフェノール化合物のグリシジルエーテル化物等が挙げられる。
【００２７】
多官能脂環式エポキシ化合物としては、グリシジルエーテル型とシクロアルケンオキサイド型などがある。グリシジルエーテル型は主に脂環式ポリアルコールとエピクロルヒドリンを付加させて製造され、シクロアルケンオキサイド型は、主にシクロアルケンをエポキシ化して製造される。グリシジルエーテル型としては、例えば、フェノール化合物（ビスフェノールＡ、ビスフェノールＦ、ビスフェノールＳ、４，４’−ビフェノール等）のチオグリシジルエーテル化物、又は各種フェノール（フェノール、クレゾール類、エチルフェノール類、ブチルフェノール類、オクチルフェノール類、ビスフェノールＡ、ビスフェノールＦ、ビスフェノールＳ、ナフトール類等）の芳香環を核水素化したものグリシジルエーテル化合物などが挙げられる。また、シクロアルケンオキサイド型としては、ビス（３，４−エポキシシクロヘキシルメチル）エーテル、１，２−ビス（３，４−エポキシシクロヘキサン−１−イル）エタン、１，２−エポキシ−１，２−ビス（３，４−エポキシシクロヘキサン−１−イル）エタン、２，２−ビス（３，４−エポキシシクロヘキサン−１−イル）プロパン、３，４−エポキシシクロヘキシルメチル（３，４−エポキシ）シクロヘキサンカルボキシレート、ε−カプロラクトン変性３’，４’−エポキシシクロヘキシルメチル３，４−エポキシシクロヘキサンカルボキリレートなどの二つのシクロアルケンオキサイドが二価の連結基によって結合され多官能エポキシ化合物を形成しているタイプと（３，３’，４，４’−ジエポキシ）ビシクロヘキシル等のように、二つのシクロアルケンオキサイドが連結基を有しないで結合されているタイプが挙げられる。二つのシクロアルケンオキサイドが二価の連結基によって結合され多官能エポキシ化合物を形成しているタイプの市販品の例としては、セロキサイド２０２１Ｐ（セロキサイドは株式会社ダイセルの商標登録）、セロキサイド２０８１などが挙げられ、二つのシクロアルケンオキサイドが連結基を有しないで結合されているタイプの市販品の例としては、セロキサイド８０１０などが挙げられる。
【００２８】
本発明は、上記多官能エポキシ化合物の中でも、シクロアルケンオキサイド型多官能脂環式エポキシ化合物において、その重合速度を早める効果を見出したものであるが、その中でも、特に、一般的な３，４−エポキシシクロヘキシルメチル（３，４−エポキシ）シクロヘキサンカルボキシレートなどの二つのシクロアルケンオキサイドが二価の連結基によって結合され多官能エポキシ化合物を形成しているタイプの多官能エポキシ化合物に比べ、二つのシクロアルケンオキサイドが連結基を有しないで結合されているタイプである（３，３’，４，４’−ジエポキシ）ビシクロヘキシルのような多官能エポキシ化合物において、その重合速度が顕著に増加する効果を有することを見出したものである。
【００２９】
本発明の多官能エポキシ化合物は、下記一般式（１）で表される多官能脂環式エポキシ化合物である。
【００３０】
【化３】
2020055967.tif 000005
【００３１】
上記一般式（１）において、複数あるＲ３は同一であっても異なっていてもよく、それぞれ独立に水素原子、ハロゲン原子又は炭素数１〜１０のアルキル基である。
【００３２】
Ｒ３で表されるハロゲン原子としては、フッ素原子、塩素原子、臭素原子、よう素原子が挙げられ、炭素数１〜１０のアルキル基としては、メチル基、エチル基、ｎ−プロピル基、ｉ−プロピル基、ｎ−ブチル基、ｉ−ブチル基、ｎ−ペンチル基、ｉ−ペンチル基、ｎ−ヘキシル基、ｉ−ヘキシル基、ｎ−ヘプチル基、ｉ−ヘプチル基、２−エチルヘキシル基、ｎ−オクチル基、ｉ−オクチル基、ｎ−ノニル基、ｎ−デシル基などが挙げられる。Ｒ３が水素原子である化合物が最も好ましい。
【００３３】
３，４−エポキシシクロヘキシルメチル（３，４−エポキシ）シクロヘキサンカルボキシレートなどの二価の連結基を介在したシクロアルケンオキサイド型多官能脂環式エポキシ化合物に比べ、連結基を有しない（３，３’，４，４’−ジエポキシ）ビシクロヘキシルのようなビシクロアルケンオキサイド型多官能脂環式エポキシ化合物は、粘度が低くかつ水蒸気透過量が小さく、その硬化物は硬化収縮が小さいという優れた特性を持っている。この優れた特性に加え本発明の光硬化性組成物とすることにより、３８０ｎｍ〜４２０ｎｍという従来の方法では硬化速度が遅い照射条件で、硬化速度を上昇することができる実用上有用な組成物とすることができるうえ、二価の連結基を介在したシクロアルケンオキサイド型多官能脂環式エポキシ化合物では得られない重合架橋反応速度が得られることがわかった。
【００３４】
［（Ｂ）一般式（２）で表されるアントラセン化合物］
本発明のアントラセン化合物は、下記一般式（２）で表されるアントラセン化合物である。
【００３５】
【化４】
2020055967.tif 000006
【００３６】
上記一般式（２）において、Ｒ１及びＲ２はそれぞれ炭素数１から２０のアルキル基、炭素数６から２０のアリール基、炭素数１から２０のアルキル基を有するアルキルカルボニル基、炭素数６から２０のアリール基を有するアリールカルボニル基、炭素数１から２０のアルキル基を有するアルキルオキシカルボニル基又は炭素数６から２０のアリール基を有するアリールオキシカルボニル基を表し、Ｒ１、Ｒ２は同一であっても異なっていてもよい。また、Ｘ１、Ｙ１は水素原子又は炭素数１から８のアルキル基を表し、Ｘ１、Ｙ１は同一であっても異なっていてもよい。
【００３７】
一般式（２）中、Ｒ１及びＲ２で表される炭素数１から２０のアルキル基としてはメチル基、エチル基、ｎ−プロピル基、ｉ−プロピル基、ｎ−ブチル基、ｉ−ブチル基、ｎ−アミル基、ｉ−アミル基、ｎ−ヘキシル基、ｎ−ヘプチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基、シクロヘキシル基等の直鎖状、分枝鎖状又は環状のアルキル基を挙げることができる。炭素数６から２０のアリール基としては置換基を有しても良いフェニル基、ナフチル基、アントラニル基等が挙げられる。
【００３８】
一般式（２）中、Ｒ１及びＲ２で表される炭素数１から２０のアルキル基を有するアルキルカルボニル基としては、アセチル基、プロピオニル基、ｎ−ブタノイル基、ｉｓｏ−ブタノイル基、ｎ−ペンタノイル基、ｎ−ヘキサノイル基、ｎ−ヘプタノイル基、ｎ−オクタノイル基、２−エチルヘキサノイル基、ｎ−ノナノイル基、ｎ−デカノイル基、ｎ−ドデカノイル基等が挙げられる。また、炭素数６から２０のアリール基を有するアリールカルボニル基としては、ベンゾイル基、ナフトイル基等が挙げられる。
【００３９】
一般式（２）中、Ｒ１及びＲ２で表される炭素数１から２０のアルキル基を有するアルキルオキシカルボニル基としては、メトキシカルボニル基、エトキシカルボニル基、ｎ−プロピルオキシカルボニル基、イソプロピルオキシカルボニル基、ｎ−ブトキシカルボニル基、ｉ−ブトキシカルボニル基、ｓｅｃ−ブトキシカルボニル基、ｔｅｒｔ−ブトキシカルボニル基、ｎ−ペンチルオキシカルボニル基、２，２−ジメチルプロピルオキシカルボニル基、シクロペンチルオキシカルボニル基、ｎ−ヘキシルオキシカルボニル基、シクロヘキシルオキシカルボニル基、ｎ−ヘプチルオキシカルボニル基、２−メチルペンチルオキシカルボニル基、ｎ−オクチルオキシカルボニル基、２−エチルヘキシルオキシカルボニル基、ｎ−ノニルオキシカルボニル基、ｎ−デシルオキシカルボニル基、ｎ−ウンデシルオキシカルボニル基、ｎ−ドデシルオキシカルボニル基、ｎ−トリデシルオキシカルボニル基、ｎ−テトラデシルオキシカルボニル基、ｎ−ペンタデシルオキシカルボニル基、ｎ−ヘキサデシルオキシカルボニル基、ｎ−ヘプタデシルオキシカルボニル基、ｎ−オクタデシルオキシカルボニル基、ｎ−ノナデシルオキシカルボニル基、ｎ−イコシルオキシカルボニル基、シクロヘキシルオキシカルボニル基等の直鎖状、分枝鎖状又は環状のアルキルオキシカルボニル基を挙げることができる。炭素数６から２０のアリール基を有するアリールオキシカルボニル基としては、例えば、フェノキシカルボニル基、１−ナフチルオキシカルボニル基、２−ナフチルオキシカルボニル基、３−フェナントリルオキシカルボニル基、２−アントリルオキシカルボニル基等を挙げることができる。
【００４０】
一般式（２）中、Ｘ１及びＹ１で表される炭素数１から８のアルキル基としては、メチル基、エチル基、ｎ−プロピル基、ｉ−プロピル基、ｎ−ブチル基、ｉ−ブチル基、ｎ−アミル基、ｉ−アミル基、ｎ−ヘキシル基、ｎ−ヘプチル基、ｎ−オクチル基、２−エチルヘキシル基等が挙げられる。
【００４１】
一般式（２）で表される本発明のアントラセン骨格を有する化合物のうち、Ｒ１及びＲ２がアルキル基又はアリール基である場を９，１０−ジアルコキシアントラセン化合物と称するが、その例としては次のようなものが挙げられる。
【００４２】
まず初めに、Ｘ１、Ｙ１がともに水素原子である場合は、９，１０−ジメトキシアントラセン、９，１０−ジエトキシアントラセン、９，１０−ビス（ｎ−プロポキシ）アントラセン、９，１０−ビス（ｎ−ブトキシ）アントラセン、９，１０−ビス（ｎ−ペンチルオキシ）アントラセン、９，１０−ビス（ｎ−ヘキシルオキシ）アントラセン、９，１０−ビス（ｎ−ヘプチルオキシ）アントラセン、９，１０−ビス（ｎ−オクチルオキシ）アントラセン、９，１０−ビス（２−エチルヘキシルオキシ）アントラセン、９，１０−ビス（ノニルオキシ）アントラセン、９，１０−ビス（デシルオキシ）アントラセン、９，１０−ビス（ウンデシルオキシ）アントラセン、９，１０−ビス（ドデシルオキシ）アントラセン、９，１０−ジフェノキシアントラセン、９，１０−ビス（２―ナフトキシ）アントラセン、９，１０−ビス（ドデシルオキシ）アントラセン、９，１０−ビス（ドデシルオキシ）アントラセン、９，１０−ビス（ドデシルオキシ）アントラセン、９，１０−ビス（２−ヒドロキシエトキシ）アントラセン、９，１０−ビス（３−ヒドロキシプロポキシ）アントラセン、９，１０−ビス（２−ヒドロキシプロポキシ）アントラセン、９，１０−ビス（２−ヒドロキシブトキシ）アントラセン、９，１０−ビス（２−ヒドロキシ−３−ブトキシプロポキシ）アントラセン、９，１０−ビス（２−ヒドロキシ−３−アリルオキシプロポキシ）アントラセン、９，１０−ビス（２−ヒドロキシ−３−フェノキシプロポキシ）アントラセン、９，１０−ビス（２−メトキシエトキシ）アントラセン、９，１０−ビス（２−エトキシエトキシ）アントラセン、９，１０−ビス（２−メトキシプロポキシ）アントラセン、９，１０-ビス（２−アセトキシエトキシ）アントラセン、９，１０−ビス−（２−アセトキシプロポキシ）アントラセン、９，１０−ビス（２−ベンゾイルオキシエトキシ）アントラセン、９，１０−ビス（２−ベンゾイルプロポキシ）アントラセン等が挙げられる。
【００４３】
次に、Ｘ１がアルキル基であり、Ｙ１が水素原子である場合の例としては、２−メチル−９，１０−ジメトキシアントラセン、２−メチル−９，１０−ジエトキシアントラセン、２−メチル−９，１０−ビス（ｎ−プロポキシ）アントラセン、２−メチル−９，１０−ビス（ｎ−ブトキシ）アントラセン、２−メチル−９，１０−ビス（ｎ−ペンチルオキシ）アントラセン、２−メチル−９，１０−ビス（ｎ−ヘキシルオキシ）アントラセン、２−メチル−９，１０−ビス（ｎ−ヘプチルオキシ）アントラセン、２−メチル−９，１０−ビス（ｎ−オクチルオキシ）アントラセン、２−メチル−９，１０−ビス（２−エチルヘキシルオキシ）アントラセン、２−メチル−９，１０−ビス（ノニルオキシ）アントラセン、２−メチル−９，１０−ビス（デシルオキシ）アントラセン、２−メチル−９，１０−ビス（ウンデシルオキシ）アントラセン、２−メチル−９，１０−ビス（ドデシルオキシ）アントラセン、２−メチル−９，１０−ジフェノキシアントラセン、２−メチル−９，１０−ビス（２―ナフトキシ）アントラセン、２−エチル−９，１０−ジメトキシアントラセン、２−エチル−９，１０−ジエトキシアントラセン、２−エチル−９，１０−ビス（ｎ−プロポキシ）アントラセン、２−エチル−９，１０−ビス（ｎ−ブトキシ）アントラセン、２−エチル−９，１０−ビス（ｎ−ペンチルオキシ）アントラセン、２−エチル−９，１０−ビス（ｎ−ヘキシルオキシ）アントラセン、２−エチル−９，１０−ビス（ｎ−ヘプチルオキシ）アントラセン、２−エチル−９，１０−ビス（ｎ−オクチルオキシ）アントラセン、２−エチル−９，１０−ビス（２−エチルヘキシルオキシ）アントラセン、２−エチル−９，１０−ビス（ノニルオキシ）アントラセン、２−エチル−９，１０−ビス（デシルオキシ）アントラセン、２−エチル−９，１０−ビス（ウンデシルオキシ）アントラセン、２−エチル−９，１０−ビス（ドデシルオキシ）アントラセン、２−エチル−９，１０−ジフェノキシアントラセン、２−エチル−９，１０−ビス（２―ナフトキシ）アントラセン、２−アミル−９，１０−ジメトキシアントラセン、２−アミル−９，１０−ジエトキシアントラセン、２−アミル−９，１０−ビス（ｎ−プロポキシ）アントラセン、２−アミル−９，１０−ビス（ｎ−ブトキシ）アントラセン、２−アミル−９，１０−ビス（ｎ−ペンチルオキシ）アントラセン、２−アミル−９，１０−ビス（ｎ−ヘキシルオキシ）アントラセン、２−アミル−９，１０−ビス（ｎ−ヘプチルオキシ）アントラセン、２−アミル−９，１０−ビス（ｎ−オクチルオキシ）アントラセン、２−アミル−９，１０−ビス（２−エチルヘキシルオキシ）アントラセン、２−アミル−９，１０−ビス（ノニルオキシ）アントラセン、２−アミル−９，１０−ビス（デシルオキシ）アントラセン、２−アミル−９，１０−ビス（ウンデシルオキシ）アントラセン、２−アミル−９，１０−ビス（ドデシルオキシ）アントラセン、２−アミル−９，１０−ジフェノキシアントラセン、２−アミル−９，１０−ビス（２―ナフトキシ）アントラセン等が挙げられる。
【００４４】
次に、Ｘ１、Ｙ１がアルキル基である場合の例としては、２，６−ジメチル−９，１０−ジメトキシアントラセン、２，６−ジメチル−９，１０−ジエトキシアントラセン、２，６−ジメチル−９，１０−ビス（ｎ−プロポキシ）アントラセン、２，６−ジメチル−９，１０−ビス（ｎ−ブトキシ）アントラセン、２，６−ジメチル−９，１０−ビス（ｎ−ペンチルオキシ）アントラセン、２，６−ジメチル−９，１０−ビス（ｎ−ヘキシルオキシ）アントラセン、２，６−ジメチル−９，１０−ビス（ｎ−ヘプチルオキシ）アントラセン、２，６−ジメチル−９，１０−ビス（ｎ−オクチルオキシ）アントラセン、２，６−ジメチル−９，１０−ビス（２−エチルヘキシルオキシ）アントラセン、２，６−ジメチル−９，１０−ビス（ノニルオキシ）アントラセン、２，６−ジメチル−９，１０−ビス（デシルオキシ）アントラセン、２，６−ジメチル−９，１０−ビス（ウンデシルオキシ）アントラセン、２，６−ジメチル−９，１０−ビス（ドデシルオキシ）アントラセン、２，６−ジメチル−９，１０−ジフェノキシアントラセン、２，６−ジメチル−９，１０−ビス（２―ナフトキシ）アントラセンなどが挙げられる。
【００４５】
一般式（２）で表される本発明のアントラセン骨格を有する化合物のうちＲ１及びＲ２がアルキルカルボニル基、アリールカルボニル基である場合を９，１０−ビス（置換アシルオキシ）アントラセン化合物と称するがその例としては、次の化合物が挙げられる。
【００４６】
まず初めに、Ｘ１、Ｙ１がともに水素原子である場合は、９，１０−ジアセチルオキシアントラセン、９，１０−ジプロピオニルオキシアントラセン、９，１０−ビス（ｎ−ブタノイルオキシ）アントラセン、９，１０−ビス（ｉｓｏ−ブタノイルオキシ）アントラセン、９，１０−ビス（ｎ−ペンタノイルオキシ）アントラセン、９，１０−ビス（ｎ−ヘキサノイルオキシ）アントラセン、９，１０−ビス（ｎ−ヘプタノイルオキシ）アントラセン、９，１０−ビス（ｎ−オクタノイルオキシ）アントラセン、９，１０−ビス（２−エチルヘキサノイルオキシ）アントラセン、９，１０−ビス（ｎ−ノナノイルオキシ）アントラセン、９，１０−ビス（ｎ−デカノイルオキシ）アントラセン、９，１０−ビス（ｎ−ドデカノイルオキシ）アントラセン等が挙げられる。
【００４７】
次に、Ｘ１がアルキル基であり、Ｙ１が水素原子である場合の例としては、１−メチル−９，１０−ジアセチルオキシアントラセン、１−メチル−９，１０−ジプロピオニルオキシアントラセン、１−メチル−９，１０−ビス（ｎ−ブタノイルオキシ）アントラセン、１−メチル−９，１０−ビス（ｉｓｏ−ブタノイルオキシ）アントラセン、１−メチル−９，１０−ビス（ｎ−ヘキサノイルオキシ）アントラセン、１−メチル−９，１０−ビス（ｎ−ヘプタノイルオキシ）アントラセン、１−メチル−９，１０−ビス（ｎ−オクタノイルオキシ）アントラセン、１−メチル−９，１０−ビス（２−エチルヘキサノイルオキシ）アントラセン、１−メチル−９，１０−ビス（ｎ−ノナノイルオキシ）アントラセン、１−メチル−９，１０−ビス（ｎ−デカノイルオキシ）アントラセン、１−メチル−９，１０−ビス（ｎ−ドデカノイルオキシ）アントラセン、２−メチル−９，１０−ジアセチルオキシアントラセン、２−メチル−９，１０−ジプロピオニルオキシアントラセン、２−メチル−９，１０−ビス（ｎ−ブタノイルオキシ）アントラセン、２−メチル−９，１０−ビス（ｉｓｏ−ブタノイルオキシ）アントラセン、２−メチル−９，１０−ビス（ｎ−ヘキサノイルオキシ）アントラセン、２−メチル−９，１０−ビス（ｎ−ヘプタノイルオキシ）アントラセン、２−メチル−９，１０−ビス（ｎ−オクタノイルオキシ）アントラセン、２−メチル−９，１０−ビス（２−エチルヘキサノイルオキシ）アントラセン、２−メチル−９，１０−ビス（ｎ−ノナノイルオキシ）アントラセン、２−メチル−９，１０−ビス（ｎ−デカノイルオキシ）アントラセン、２−メチル−９，１０−ビス（ｎ−ドデカノイルオキシ）アントラセン、１−エチル−９，１０−ジアセチルオキシアントラセン、１−エチル−９，１０−ジプロピオニルオキシアントラセン、１−エチル−９，１０−ビス（ｎ−ブタノイルオキシ）アントラセン、１−エチル−９，１０−ビス（ｉｓｏ−ブタノイルオキシ）アントラセン、１−エチル−９，１０−ビス（ｎ−ヘキサノイルオキシ）アントラセン、１−エチル−９，１０−ビス（ｎ−ヘプタノイルオキシ）アントラセン、１−エチル−９，１０−ビス（ｎ−オクタノイルオキシ）アントラセン、１−エチル−９，１０−ビス（２−エチルヘキサノイルオキシ）アントラセン、１−エチル−９，１０−ビス（ｎ−ノナノイルオキシ）アントラセン、１−エチル−９，１０−ビス（ｎ−デカノイルオキシ）アントラセン、１−エチル−９，１０−ビス（ｎ−ドデカノイルオキシ）アントラセン、２−エチル−９，１０−ジアセチルオキシアントラセン、２−エチル−９，１０−ジプロピオニルオキシアントラセン、２−エチル−９，１０−ビス（ｎ−ブタノイルオキシ）アントラセン、２−エチル−９，１０−ビス（ｉｓｏ−ブタノイルオキシ）アントラセン、２−エチル−９，１０−ビス（ｎ−ヘキサノイルオキシ）アントラセン、２−エチル−９，１０−ビス（ｎ−ヘプタノイルオキシ）アントラセン、２−エチル−９，１０−ビス（ｎ−オクタノイルオキシ）アントラセン、２−エチル−９，１０−ビス（２−エチルヘキサノイルオキシ）アントラセン、２−エチル−９，１０−ビス（ｎ−ノナノイルオキシ）アントラセン、２−エチル−９，１０−ビス（ｎ−デカノイルオキシ）アントラセン、２−エチル−９，１０−ビス（ｎ−ドデカノイルオキシ）アントラセン等が挙げられる。
【００４８】
また、Ｘ１、Ｙ１がともにアルキル基である場合の例としては、２，３−ジメチル−９，１０−ジアセチルオキシアントラセン、２，３−ジメチル−９，１０−ジプロピオニルオキシアントラセン、２，３−ジメチル−９，１０−ビス（ｎ−ブタノイルオキシ）アントラセン、２，３−ジメチル−９，１０−ビス（ｉｓｏ−ブタノイルオキシ）アントラセン、２，３−ジメチル−９，１０−ビス（ｎ−ヘキサノイルオキシ）アントラセン、２，３−ジメチル−９，１０−ビス（ｎ−ヘプタノイルオキシ）アントラセン、２，３−ジメチル−９，１０−ビス（ｎ−オクタノイルオキシ）アントラセン、２，３−ジメチル−９，１０−ビス（２−エチルヘキサノイルオキシ）アントラセン、２，３−ジメチル−９，１０−ビス（ｎ−ノナノイルオキシ）アントラセン、２，３−ジメチル−９，１０−ビス（ｎ−デカノイルオキシ）アントラセン、２，３−ジメチル−９，１０−ビス（ｎ−ドデカノイルオキシ）アントラセン、２，６−ジメチル−９，１０−ジアセチルオキシアントラセン、２，６−ジメチル−９，１０−ジプロピオニルオキシアントラセン、２，６−ジメチル−９，１０−ビス（ｎ−ブタノイルオキシ）アントラセン、２，６−ジメチル−９，１０−ビス（ｉｓｏ−ブタノイルオキシ）アントラセン、２，６−ジメチル−９，１０−ビス（ｎ−ヘキサノイルオキシ）アントラセン、２，６−ジメチル−９，１０−ビス（ｎ−ヘプタノイルオキシ）アントラセン、２，６−ジメチル−９，１０−ビス（ｎ−オクタノイルオキシ）アントラセン、２，６−ジメチル−９，１０−ビス（２−エチルヘキサノイルオキシ）アントラセン、２，６−ジメチル−９，１０−ビス（ｎ−ノナノイルオキシ）アントラセン、２，６−ジメチル−９，１０−ビス（ｎ−デカノイルオキシ）アントラセン、２，６−ジメチル−９，１０−ビス（ｎ−ドデカノイルオキシ）アントラセン、２，７−ジメチル−９，１０−ジアセチルオキシアントラセン、２，７−ジメチル−９，１０−ジプロピオニルオキシアントラセン、２，７−ジメチル−９，１０−ビス（ｎ−ブタノイルオキシ）アントラセン、２，７−ジメチル−９，１０−ビス（ｉｓｏ−ブタノイルオキシ）アントラセン、２，７−ジメチル−９，１０−ビス（ｎ−ヘキサノイルオキシ）アントラセン、２，７−ジメチル−９，１０−ビス（ｎ−ヘプタノイルオキシ）アントラセン、２，７−ジメチル−９，１０−ビス（ｎ−オクタノイルオキシ）アントラセン、２，７−ジメチル−９，１０−ビス（２−エチルヘキサノイルオキシ）アントラセン、２，７−ジメチル−９，１０−ビス（ｎ−ノナノイルオキシ）アントラセン、２，７−ジメチル−９，１０−ビス（ｎ−デカノイルオキシ）アントラセン、２，７−ジメチル−９，１０−ビス（ｎ−ドデカノイルオキシ）アントラセン等が挙げられる。
【００４９】
次に、一般式（２）で表される本発明のアントラセン骨格を有する化合物のうちＲ１及びＲ２がアルキルオキシカルボニル基又はアリールオキシカルボニル基である場合を９，１０−ビス（置換カルボニルオキシ）アントラセン化合物と称するがその例としては、次の化合物が挙げられる。
【００５０】
まず初めに、Ｘ１及びＹ１がともに水素原子である場合の例としては、９，１０−ビス（メトキシカルボニルオキシ）アントラセン、９，１０−ビス（エトキシカルボニルオキシ）アントラセン、９，１０−ビス（ｎ−プロポキシカルボニルオキシ）アントラセン、９，１０−ビス（ｉ−プロポキシカルボニルオキシ）アントラセン、９，１０−ビス（ｎ−ブトキシカルボニルオキシ）アントラセン、９，１０−ビス（ｉ−ブトキシカルボニルオキシ）アントラセン、９，１０−ビス（ｎ−ペンチルオキシカルボニルオキシ）アントラセン、９，１０−ビス（ｉ−ペンチルオキシカルボニルオキシ）アントラセン、９，１０−ビス（ｎ−ヘキシルオキシカルボニルオキシ）アントラセン、９，１０−ビス（ｎ−ヘプチルオキシカルボニルオキシ）アントラセン、９，１０−ビス（ｎ−オクチルオキシカルボニルオキシ）アントラセン、９，１０−ビス（２−エチルヘキシルオキシカルボニルオキシ）アントラセン、９，１０−ビス（アリルオキシカルボニルオキシ）アントラセン等が挙げられる。
【００５１】
次に、Ｘ１がアルキル基であり、Ｙ１が水素原子である場合の例としては、１−メチル−９，１０−ビス（メトキシカルボニルオキシ）アントラセン、１−メチル−９，１０−ビス（エトキシカルボニルオキシ）アントラセン、１−メチル−９，１０−ビス（ｎ−プロポキシカルボニルオキシ）アントラセン、１−メチル−９，１０−ビス（ｉ−プロポキシカルボニルオキシ）アントラセン、１−メチル−９，１０−ビス（ｎ−ブトキシカルボニルオキシ）アントラセン、１−メチル−９，１０−ビス（ｉ−ブトキシカルボニルオキシ）アントラセン、１−メチル−９，１０−ビス（ｎ−ペンチルオキシカルボニルオキシ）アントラセン、１−メチル−９，１０−ビス（ｉ−ペンチルオキシカルボニルオキシ）アントラセン、１−メチル−９，１０−ビス（ｎ−ヘキシルオキシカルボニルオキシ）アントラセン、１−メチル−９，１０−ビス（ｎ−ヘプチルオキシカルボニルオキシ）アントラセン、１−メチル−９，１０−ビス（ｎ−オクチルオキシカルボニルオキシ）アントラセン、１−メチル−９，１０−ビス（２−エチルヘキシルオキシカルボニルオキシ）アントラセン、１−メチル−９，１０−ビス（アリルオキシカルボニルオキシ）アントラセン、２−メチル−９，１０−ビス（メトキシカルボニルオキシ）アントラセン、２−メチル−９，１０−ビス（エトキシカルボニルオキシ）アントラセン、２−メチル−９，１０−ビス（ｎ−プロポキシカルボニルオキシ）アントラセン、２−メチル−９，１０−ビス（ｉ−プロポキシカルボニルオキシ）アントラセン、２−メチル−９，１０−ビス（ｎ−ブトキシカルボニルオキシ）アントラセン、２−メチル−９，１０−ビス（ｉ−ブトキシカルボニルオキシ）アントラセン、２−メチル−９，１０−ビス（ｎ−ペンチルオキシカルボニルオキシ）アントラセン、２−メチル−９，１０−ビス（ｉ−ペンチルオキシカルボニルオキシ）アントラセン、２−メチル−９，１０−ビス（ｎ−ヘキシルオキシカルボニルオキシ）アントラセン、２−メチル−９，１０−ビス（ｎ−ヘプチルオキシカルボニルオキシ）アントラセン、２−メチル−９，１０−ビス（ｎ−オクチルオキシカルボニルオキシ）アントラセン、２−メチル−９，１０−ビス（２−エチルヘキシルオキシカルボニルオキシ）アントラセン、２−メチル−９，１０−ビス（アリルオキシカルボニルオキシ）アントラセン、１−エチル−９，１０−ビス（メトキシカルボニルオキシ）アントラセン、１−エチル−９，１０−ビス（エトキシカルボニルオキシ）アントラセン、１−エチル−９，１０−ビス（ｎ−プロポキシカルボニルオキシ）アントラセン、１−エチル−９，１０−ビス（ｉ−プロポキシカルボニルオキシ）アントラセン、１−エチル−９，１０−ビス（ｎ−ブトキシカルボニルオキシ）アントラセン、１−エチル−９，１０−ビス（ｉ−ブトキシカルボニルオキシ）アントラセン、１−エチル−９，１０−ビス（ｎ−ペンチルオキシカルボニルオキシ）アントラセン、１−エチル−９，１０−ビス（ｉ−ペンチルオキシカルボニルオキシ）アントラセン、１−エチル−９，１０−ビス（ｎ−ヘキシルオキシカルボニルオキシ）アントラセン、１−エチル−９，１０−ビス（ｎ−ヘプチルオキシカルボニルオキシ）アントラセン、１−エチル−９，１０−ビス（ｎ−オクチルオキシカルボニルオキシ）アントラセン、１−エチル−９，１０−ビス（２−エチルヘキシルオキシカルボニルオキシ）アントラセン、１−エチル−９，１０−ビス（アリルオキシカルボニルオキシ）アントラセン、２−エチル−９，１０−ビス（メトキシカルボニルオキシ）アントラセン、２−エチル−９，１０−ビス（エトキシカルボニルオキシ）アントラセン、２−エチル−９，１０−ビス（ｎ−プロポキシカルボニルオキシ）アントラセン、２−エチル−９，１０−ビス（ｉ−プロポキシカルボニルオキシ）アントラセン、２−エチル−９，１０−ビス（ｎ−ブトキシカルボニルオキシ）アントラセン、２−エチル−９，１０−ビス（ｉ−ブトキシカルボニルオキシ）アントラセン、２−エチル−９，１０−ビス（ｎ−ペンチルオキシカルボニルオキシ）アントラセン、２−エチル−９，１０−ビス（ｉ−ペンチルオキシカルボニルオキシ）アントラセン、２−エチル−９，１０−ビス（ｎ−ヘキシルオキシカルボニルオキシ）アントラセン、２−エチル−９，１０−ビス（ｎ−ヘプチルオキシカルボニルオキシ）アントラセン、２−エチル−９，１０−ビス（ｎ−オクチルオキシカルボニルオキシ）アントラセン、２−エチル−９，１０−ビス（２−エチルヘキシルオキシカルボニルオキシ）アントラセン、２−エチル−９，１０−ビス（アリルオキシカルボニルオキシ）アントラセン等が挙げられる。
【００５２】
そして、Ｘ１及びＹ１がともにアルキル基である場合の例としては、２，３−ジメチル−９，１０−ビス（メトキシカルボニルオキシ）アントラセン、２，３−ジメチル−９，１０−ビス（エトキシカルボニルオキシ）アントラセン、２，３−ジメチル−９，１０−ビス（ｎ−プロポキシカルボニルオキシ）アントラセン、２，３−ジメチル−９，１０−ビス（ｉ−プロポキシカルボニルオキシ）アントラセン、２，３−ジメチル−９，１０−ビス（ｎ−ブトキシカルボニルオキシ）アントラセン、２，３−ジメチル−９，１０−ビス（ｉ−ブトキシカルボニルオキシ）アントラセン、２，３−ジメチル−９，１０−ビス（ｎ−ペンチルオキシカルボニルオキシ）アントラセン、２，３−ジメチル−９，１０−ビス（ｉ−ペンチルオキシカルボニルオキシ）アントラセン、２，３−ジメチル−９，１０−ビス（ｎ−ヘキシルオキシカルボニルオキシ）アントラセン、２，３−ジメチル−９，１０−ビス（ｎ−ヘプチルオキシカルボニルオキシ）アントラセン、２，３−ジメチル−９，１０−ビス（ｎ−オクチルオキシカルボニルオキシ）アントラセン、２，３−ジメチル−９，１０−ビス（２−エチルヘキシルオキシカルボニルオキシ）アントラセン、２，３−ジメチル−９，１０−ビス（アリルオキシカルボニルオキシ）アントラセン、２，６−ジメチル−９，１０−ビス（メトキシカルボニルオキシ）アントラセン、２，６−ジメチル−９，１０−ビス（エトキシカルボニルオキシ）アントラセン、２，６−ジメチル−９，１０−ビス（ｎ−プロポキシカルボニルオキシ）アントラセン、２，６−ジメチル−９，１０−ビス（ｉ−プロポキシカルボニルオキシ）アントラセン、２，６−ジメチル−９，１０−ビス（ｎ−ブトキシカルボニルオキシ）アントラセン、２，６−ジメチル−９，１０−ビス（ｉ−ブトキシカルボニルオキシ）アントラセン、２，６−ジメチル−９，１０−ビス（ｎ−ペンチルオキシカルボニルオキシ）アントラセン、２，６−ジメチル−９，１０−ビス（ｉ−ペンチルオキシカルボニルオキシ）アントラセン、２，６−ジメチル−９，１０−ビス（ｎ−ヘキシルオキシカルボニルオキシ）アントラセン、２，６−ジメチル−９，１０−ビス（ｎ−ヘプチルオキシカルボニルオキシ）アントラセン、２，６−ジメチル−９，１０−ビス（ｎ−オクチルオキシカルボニルオキシ）アントラセン、２，６−ジメチル−９，１０−ビス（２−エチルヘキシルオキシカルボニルオキシ）アントラセン、２，６−ジメチル−９，１０−ビス（アリルオキシカルボニルオキシ）アントラセン、２，７−ジメチル−９，１０−ビス（メトキシカルボニルオキシ）アントラセン、２，７−ジメチル−９，１０−ビス（エトキシカルボニルオキシ）アントラセン、２，７−ジメチル−９，１０−ビス（ｎ−プロポキシカルボニルオキシ）アントラセン、２，７−ジメチル−９，１０−ビス（ｉ−プロポキシカルボニルオキシ）アントラセン、２，７−ジメチル−９，１０−ビス（ｎ−ブトキシカルボニルオキシ）アントラセン、２，７−ジメチル−９，１０−ビス（ｉ−ブトキシカルボニルオキシ）アントラセン、２，７−ジメチル−９，１０−ビス（ｎ−ペンチルオキシカルボニルオキシ）アントラセン、２，７−ジメチル−９，１０−ビス（ｉ−ペンチルオキシカルボニルオキシ）アントラセン、２，７−ジメチル−９，１０−ビス（ｎ−ヘキシルオキシカルボニルオキシ）アントラセン、２，７−ジメチル−９，１０−ビス（ｎ−ヘプチルオキシカルボニルオキシ）アントラセン、２，７−ジメチル−９，１０−ビス（ｎ−オクチルオキシカルボニルオキシ）アントラセン、２，７−ジメチル−９，１０−ビス（２−エチルヘキシルオキシカルボニルオキシ）アントラセン、２，７−ジメチル−９，１０−ビス（アリルオキシカルボニルオキシ）アントラセン、１，５−ジメチル−９，１０−ビス（メトキシカルボニルオキシ）アントラセン、１，５−ジメチル−９，１０−ビス（エトキシカルボニルオキシ）アントラセン、１，５−ジメチル−９，１０−ビス（ｎ−プロポキシカルボニルオキシ）アントラセン、１，５−ジメチル−９，１０−ビス（ｉ−プロポキシカルボニルオキシ）アントラセン、１，５−ジメチル−９，１０−ビス（ｎ−ブトキシカルボニルオキシ）アントラセン、１，５−ジメチル−９，１０−ビス（ｉ−ブトキシカルボニルオキシ）アントラセン、１，５−ジメチル−９，１０−ビス（ｎ−ペンチルオキシカルボニルオキシ）アントラセン、１，５−ジメチル−９，１０−ビス（ｉ−ペンチルオキシカルボニルオキシ）アントラセン、１，５−ジメチル−９，１０−ビス（ｎ−ヘキシルオキシカルボニルオキシ）アントラセン、１，５−ジメチル−９，１０−ビス（ｎ−ヘプチルオキシカルボニルオキシ）アントラセン、１，５−ジメチル−９，１０−ビス（ｎ−オクチルオキシカルボニルオキシ）アントラセン、１，５−ジメチル−９，１０−ビス（２−エチルヘキシルオキシカルボニルオキシ）アントラセン、１，５−ジメチル−９，１０−ビス（アリルオキシカルボニルオキシ）アントラセン等が挙げられる。
【００５３】
さらには、２，３−ジエチル−９，１０−ビス（メトキシカルボニルオキシ）アントラセン、２，３−ジエチル−９，１０−ビス（エトキシカルボニルオキシ）アントラセン、２，３−ジエチル−９，１０−ビス（ｎ−プロポキシカルボニルオキシ）アントラセン、２，３−ジエチル−９，１０−ビス（ｉ−プロポキシカルボニルオキシ）アントラセン、２，３−ジエチル−９，１０−ビス（ｎ−ブトキシカルボニルオキシ）アントラセン、２，３−ジエチル−９，１０−ビス（ｉ−ブトキシカルボニルオキシ）アントラセン、２，３−ジエチル−９，１０−ビス（ｎ−ペンチルオキシカルボニルオキシ）アントラセン、２，３−ジエチル−９，１０−ビス（ｉ−ペンチルオキシカルボニルオキシ）アントラセン、２，３−ジエチル−９，１０−ビス（ｎ−ヘキシルオキシカルボニルオキシ）アントラセン、２，３−ジエチル−９，１０−ビス（ｎ−ヘプチルオキシカルボニルオキシ）アントラセン、２，３−ジエチル−９，１０−ビス（ｎ−オクチルオキシカルボニルオキシ）アントラセン、２，３−ジエチル−９，１０−ビス（２−エチルヘキシルオキシカルボニルオキシ）アントラセン、２，３−ジエチル−９，１０−ビス（アリルオキシカルボニルオキシ）アントラセン、２，６−ジエチル−９，１０−ビス（メトキシカルボニルオキシ）アントラセン、２，６−ジエチル−９，１０−ビス（エトキシカルボニルオキシ）アントラセン、２，６−ジエチル−９，１０−ビス（ｎ−プロポキシカルボニルオキシ）アントラセン、２，６−ジエチル−９，１０−ビス（ｉ−プロポキシカルボニルオキシ）アントラセン、２，６−ジエチル−９，１０−ビス（ｎ−ブトキシカルボニルオキシ）アントラセン、２，６−ジエチル−９，１０−ビス（ｉ−ブトキシカルボニルオキシ）アントラセン、２，６−ジエチル−９，１０−ビス（ｎ−ペンチルオキシカルボニルオキシ）アントラセン、２，６−ジエチル−９，１０−ビス（ｉ−ペンチルオキシカルボニルオキシ）アントラセン、２，６−ジエチル−９，１０−ビス（ｎ−ヘキシルオキシカルボニルオキシ）アントラセン、２，６−ジエチル−９，１０−ビス（ｎ−ヘプチルオキシカルボニルオキシ）アントラセン、２，６−ジエチル−９，１０−ビス（ｎ−オクチルオキシカルボニルオキシ）アントラセン、２，６−ジエチル−９，１０−ビス（２−エチルヘキシルオキシカルボニルオキシ）アントラセン、２，６−ジエチル−９，１０−ビス（アリルオキシカルボニルオキシ）アントラセン、２，７−ジエチル−９，１０−ビス（メトキシカルボニルオキシ）アントラセン、２，７−ジエチル−９，１０−ビス（エトキシカルボニルオキシ）アントラセン、２，７−ジエチル−９，１０−ビス（ｎ−プロポキシカルボニルオキシ）アントラセン、２，７−ジエチル−９，１０−ビス（ｉ−プロポキシカルボニルオキシ）アントラセン、２，７−ジエチル−９，１０−ビス（ｎ−ブトキシカルボニルオキシ）アントラセン、２，７−ジエチル−９，１０−ビス（ｉ−ブトキシカルボニルオキシ）アントラセン、２，７−ジエチル−９，１０−ビス（ｎ−ペンチルオキシカルボニルオキシ）アントラセン、２，７−ジエチル−９，１０−ビス（ｉ−ペンチルオキシカルボニルオキシ）アントラセン、２，７−ジエチル−９，１０−ビス（ｎ−ヘキシルオキシカルボニルオキシ）アントラセン、２，７−ジエチル−９，１０−ビス（ｎ−ヘプチルオキシカルボニルオキシ）アントラセン、２，７−ジエチル−９，１０−ビス（ｎ−オクチルオキシカルボニルオキシ）アントラセン、２，７−ジエチル−９，１０−ビス（２−エチルヘキシルオキシカルボニルオキシ）アントラセン、２，７−ジエチル−９，１０−ビス（アリルオキシカルボニルオキシ）アントラセン、１，５−ジエチル−９，１０−ビス（メトキシカルボニルオキシ）アントラセン、１，５−ジエチル−９，１０−ビス（エトキシカルボニルオキシ）アントラセン、１，５−ジエチル−９，１０−ビス（ｎ−プロポキシカルボニルオキシ）アントラセン、１，５−ジエチル−９，１０−ビス（ｉ−プロポキシカルボニルオキシ）アントラセン、１，５−ジエチル−９，１０−ビス（ｎ−ブトキシカルボニルオキシ）アントラセン、１，５−ジエチル−９，１０−ビス（ｉ−ブトキシカルボニルオキシ）アントラセン、１，５−ジエチル−９，１０−ビス（ｎ−ペンチルオキシカルボニルオキシ）アントラセン、１，５−ジエチル−９，１０−ビス（ｉ−ペンチルオキシカルボニルオキシ）アントラセン、１，５−ジエチル−９，１０−ビス（ｎ−ヘキシルオキシカルボニルオキシ）アントラセン、１，５−ジエチル−９，１０−ビス（ｎ−ヘプチルオキシカルボニルオキシ）アントラセン、１，５−ジエチル−９，１０−ビス（ｎ−オクチルオキシカルボニルオキシ）アントラセン、１，５−ジエチル−９，１０−ビス（２−エチルヘキシルオキシカルボニルオキシ）アントラセン、１，５−ジエチル−９，１０−ビス（アリルオキシカルボニルオキシ）アントラセン等が挙げられる。
【００５４】
以上述べた９，１０−ジアルコキシアントラセン化合物、９，１０−ビス（置換アシルオキシ）アントラセン化合物及び９，１０−ビス（置換カルボニルオキシ）アントラセン化合物の具体例の中でも、特に、合成の容易さと性能の高さから、９，１０−ジメトキシアントラセン、９，１０−ジエトキシアントラセン、９，１０−ビス（ｎ−プロポキシ）アントラセン、９，１０−ビス（ｎ−ブトキシ）アントラセン、９，１０−ビス（ｎ−ペンチルオキシ）アントラセン、９，１０−ビス（ｎ−ヘキシルオキシ）アントラセン、９，１０−ビス（ｎ−ヘプチルオキシ）アントラセン、９，１０−ビス（ｎ−オクチルオキシ）アントラセン、９，１０−ビス（２−エチルヘキシルオキシ）アントラセン、９，１０−ジアセチルオキシアントラセン、９，１０−ジプロピオニルオキシアントラセン、９，１０−ビス（ｎ−ブタノイルオキシ）アントラセン、９，１０−ビス（ｎ−ヘキサノイルオキシ）アントラセン、９，１０−ビス（ｎ−ヘプタノイルオキシ）アントラセン、９，１０−ビス（ｎ−オクタノイルオキシ）アントラセン、９，１０−ビス（２−エチルヘキサノイルオキシ）アントラセン、９，１０−ビス（ｎ−ノナノイルオキシ）アントラセン、９，１０−ビス（メトキシカルボニルオキシ）アントラセン、９，１０−ビス（エトキシカルボニルオキシ）アントラセン、９，１０−ビス（ｎ−プロポキシカルボニルオキシ）アントラセン、９，１０−ビス（ｉ−プロポキシカルボニルオキシ）アントラセン、９，１０−ビス（ｎ−ブトキシカルボニルオキシ）アントラセン、９，１０−ビス（ｉ−ブトキシカルボニルオキシ）アントラセン、９，１０−ビス（２−エチルヘキシルオキシカルボニルオキシ）アントラセンが好ましく、溶媒やモノマーへの溶解性の点等からは、９，１０−ビス（ｎ−ブトキシ）アントラセン、９，１０−ビス（ｎ−ペンチルオキシ）アントラセン、９，１０−ビス（ｎ−ヘキシルオキシ）アントラセン、９，１０−ビス（ｎ−ヘプチルオキシ）アントラセン、９，１０−ビス（ｎ−オクチルオキシ）アントラセン、９，１０−ビス（２−エチルヘキシルオキシ）アントラセン、９，１０−ビス（ｎ−ヘキサノイルオキシ）アントラセン、９，１０−ビス（ｎ−ヘプタノイルオキシ）アントラセン、９，１０−ビス（ｎ−オクタノイルオキシ）アントラセン、９，１０−ビス（２−エチルヘキサノイルオキシ）アントラセン、９，１０−ビス（ｎ−ノナノイルオキシ）アントラセン、９，１０−ビス（メトキシカルボニルオキシ）アントラセン、９，１０−ビス（エトキシカルボニルオキシ）アントラセン、９，１０−ビス（ｎ−プロポキシカルボニルオキシ）アントラセン、９，１０−ビス（ｉ−プロポキシカルボニルオキシ）アントラセン、９，１０−ビス（ｎ−ブトキシカルボニルオキシ）アントラセン、９，１０−ビス（ｉ−ブトキシカルボニルオキシ）アントラセン、９，１０−ビス（２−エチルヘキシルオキシカルボニルオキシ）アントラセンがさらに好ましい。
【００５５】
本発明の光硬化性組成物において、一般式（２）で表されるアントラセン化合物の添加比率は、光硬化性組成物の１００重量部に対し０．０１重量部以上、５重量部以下が好ましく、特に好ましくは０．２重量部以上、２重量部以下の範囲から選択される。一般式（２）で表されるアントラセン化合物の添加量が０．０１重量部未満であると、硬化速度が遅くなり、一方、添加量が５重量部を超えて加えても添加に見合う効果はなく、逆にその硬化物に着色が見られるため好ましくない。
【００５６】
［（Ｃ）芳香族オニウム塩］
本発明の光硬化性組成物において、光重合開始剤としてはスルホニウム塩、ヨ−ドニウム塩のようなオニウム塩等が挙げられる。その中でも特に芳香族オニウム塩が好ましい。芳香族スルホニウム塩としてはＳ，Ｓ，Ｓ’，Ｓ’−テトラフェニル−Ｓ，Ｓ’−（４、４’−チオジフェニル）ジスルホニウムビスヘキサフルオロフォスフェート、ジフェニル−４−フェニルチオフェニルスルホニウムヘキサフルオロフォスフェート、トリフェニルスルホニウムヘキサフルオロフォスフェートが挙げられ、例えばダウ・ケミカル社製ＵＶＩ６９９２を用いることができる。一方、芳香族ヨードニウム塩としては４−イソブチルフェニル−４’−メチルフェニルヨードニウムヘキサフルオロフォスフェート、ビス（ドデシルフェニル）ヨードニウムヘキサフルオロアンチモネート、４−イソプロピルフェニル−４’−メチルフェニルヨードニウムテトラキスペンタフルオロフェニルボレートが挙げられ、例えばＩＧＭ Ｒｅｓｉｎｓ社製Ｏｍｎｉｃａｔ２５０（ＯｍｎｉｃａｔはＩＧＭ Ｒｅｓｉｎｓ社の登録商標）、ローディア社製ロードシル２０７４（ロードシルはローディア社の登録商標）を用いることができる。
【００５７】
上記例示した芳香族スルホニウム塩、芳香族ヨードニウム塩は、光カチオン重合開始剤として作用するが、光ラジカル重合開始剤としても作用する。よって、以下のラジカル重合性化合物をさらに含有した組成物においては、新たに光ラジカル重合開始剤を添加してもよいが、当該芳香族オニウム塩が光ラジカル重合開始剤としても働くので、新たな光ラジカル重合開始剤を添加しなくてもよい。
【００５８】
本発明の光硬化性組成物において、芳香族オニウム塩の添加比率は、光硬化性組成物の１００重量部に対し０．０５重量部以上、２０重量部以下が好ましく、特に好ましくは１重量部以上、１０重量部以下の範囲から選択される。芳香族オニウム塩の添加量が０．０５重量部未満であると、硬化速度が遅くなり、一方、添加量が２０重量部を超えて加えると硬化物の物性が低下するため好ましくない。
【００５９】
［（Ｄ）ラジカル重合性化合物］
本発明の光硬化性組成物は、光カチオン重合性組成物であるが、ラジカル重合性化合物をさらに添加する事により、カチオン重合性とラジカル重合性を持つハイブリッド組成とすることができる。添加できるラジカル重合性化合物としては、例えば、スチレン、ｐ−ヒドロキシスチレン、酢酸ビニル、アクリル酸、メタクリル酸、アクリロニトリル、メタクリロニトリル、アクリルアミド、アクリル酸エステル、メタクリル酸エステル等、又はこれらのオリゴマー等が挙げられる。特に、アクリル酸エステル、メタクリル酸エステル（併せて（メタ）アクリル酸エステル又は（メタ）アクリレートと称する場合がある。）が好ましい。
【００６０】
アクリル酸エステルとしては、アクリレート基が一つである単官能アクリレートでもアクリレート基が複数ある二官能アクリレートあるいは多官能アクリレートでもよい。単官能アクリレートとしてアクリル酸メチル、アクリル酸−ｎ−ブチル、アクリル酸シクロヘキシル、アクリル酸−２−エチルヘキシル、アクリル酸−２−ヒドロキシエチル、フェノキシポリエチレングリコールアクリレート、２−アクリロイルオキシエチルサクシネート、イソステアリルアクリレート、２−（２−エトキシエトキシ）エチルアクリレート、ステアリルアクリレート、テトラヒドロフルフリルアクリレート、ラウリルアクリレート、２−フェノキシエチルアクリレート、イソデシルアクリレート、イソオクチルアクリレート、トリデシルアクリレート、カプロラクトンアクリレート、エトキシ化ノニルフェニルアクリレート、イソボニルアクリレート、２−ヒドロキシエチルアクリレート、２−ヒドロキシプロピルアクリレート、４−ヒドロキシブチルアクリレート、イソブチルアクリレート、ｔ−ブチルアクリレート、シクロヘキシルアクリレート、２−メトキシエチルアクリレート、メトキシトリエチレングリコールアクリレート、２−エトキシエチルアクリレート、ベンジルアクリレート等が挙げられ、二官能アクリレートとして、エトキシ化ビスフェノールＡジアクリレート、９，９−ビス［４−（２−アクリロイルオキシエトキシ）フェニル］フルオレン、トリシクロデカンジメタノールジアクリレート、１，１０−デカンジオールジアクリレート、１，９−ノナンジオールジアクリレート、ジプロピレングリコールジアクリレート、トリプロピレングリコールジアクリレート、１，３−ブチレングリコールジアクリレート、１，４−ブタンジオールジアクリレート、ジエチレングリコールジアクリレート、１，６−ヘキサンジオールジアクリレート、テトラエチレングリコールジアクリレート、トリエチレングリコールジアクリレート、トリプロピレングリコールジアクリレート、エトキシ化（３）ビスフェノールＡジアクリレート、アルコキシ化ネオペンチルグリコールジアクリレート等が挙げられ、多官能アクリレートとして、エトキシ化イソシアヌル酸トリアクリレート、ε−カプロラクトン変性トリス−（２−アクリロキシエチル）イソシアヌレート、ペンタエリスリトールトリアクリレート、トリメチロールプロパントリアクリレート、ジトリメチロールプロパンテトラアクリレート、エトキシ化ペンタエリスリトールテトラアクリレート、ペンタエリスリトールテトラアクリレート、ジペンタエリスリトールヘキサアクリレート、トリス（２−ヒドロキシエチル）イソシアヌレートトリアクリレート、エトキシ化トリメチロールプロパントリアクリレート、ペンタエリスリトールトリアクリレート、ペンタエリスリトールテトラアクリレート、ジトリメチロールプロパンテトラアクリレート、ジペンタエリスリトールペンタアクリレート等が挙げられる。さらには、エポキシアクリレート、ウレタンアクリレート、ポリエステルアクリレート、ポリブタジエンアクリレート、ポリオールアクリレート、ポリエーテルアクリレート、シリコーン樹脂アクリレート、イミドアクリレート等も使用可能である。
【００６１】
同様に、メタクリレート化合物としては、単官能メタクリレートとして、メタクリル酸メチル、メタクリル酸−ｎ−ブチル、メタクリル酸シクロヘキシル、メタクリル酸−２−エチルヘキシル、メタクリル酸−２−ヒドロキシエチル、フェノキシエチレングリコールメタクリレート、ステアリルメタクリレート、２−メタクリロイルオキシエチルサクシネート、テトラヒドロフルフリルメタクリレート、イソデシルメタクリレート、ラウリルメタクリレート、２−フェノキシエチルメタクリレート、イソボルニルメタクリレート、トリデシルメタクリレート等が挙げられ、二官能メタクリレートとして、エチレングリコールジメタクリレート、ジエチレングリコールジメタクリレート、トリエチレングリコールジメタクリレート、エトキシ化ビスフェノールＡジメタクリレート、トリシクロデカンジメタノールジメタクリレート、１，６−ヘキサンジオールジメタクリレート、１，９−ノナンジオールジメタクリレート、ネオペンチルグリコールジメタクリレート、グリセリンジメタクリレート、テトラエチレングリコールジメタクリレート、ポリエチレングリコールジメタクリレート、１，４−ブタンジオールジメタクリレート、ジエチレングリコールジメタクリレート、１，３−ブチレンジオールジメタクリレート、エトキシ化ビスフェノールＡジメタクリレート等が挙げられ、多官能メタクリレートとしては、トリメチロールプロパントリメタクリレート等が挙げられる。これらのラジカル重合性化合物は、単独で用いても、二種以上組み合わせて用いてもよい。
【００６２】
本発明の光硬化性組成物において、ラジカル重合性化合物の添加比率は、求める物性によって任意の割合で添加できるが、多官能エポキシ化合物の１００重量部に対し２００重量部以下の範囲から選択されることが好ましい。
【００６３】
上記例示したラジカル重合性化合物の中でも、二官能（メタ）アクリレート、多官能（メタ）アクリレートが好ましい。これらの多官能（メタ）アクリレートを用いると、硬化物中において、多官能ラジカル重合性化合物の架橋反応により生成したマトリックスと多官能エポキシ化合物の架橋反応により生成したマトリックスが相互に混在して絡んでネットワークが形成されるため、硬化物の硬度と柔軟性が加味され、強度が向上するので好ましい。
【００６４】
このようにハイブリッド組成とすることは、光硬化性組成物の硬化物の物性を調整する上で極めて重要である。すでに述べたように、ラジカル重合は重合速度が速く、生成する塗膜硬度が高いという特徴を持つが、基材との密着性が弱いという欠点があり、カチオン重合は、重合速度は遅いが基材との密着性が高く、酸素による影響を受けにくいという特徴を有する。
【００６５】
また、ラジカル重合性化合物は一般的に硬化後の収縮が大きい為に、設計した寸法よりも小さくなってしまうことが多いが、カチオン重合性化合物を加えてハイブリット組成にすることでこの硬化収縮が緩和され、寸法精度が向上する特徴を有する。さらに、ラジカル重合性化合物はカチオン重合性化合物に比べ、非常に多く種類の化合物を用いることができ、その物性の種類も多彩である。よって、カチオン重合性の硬化物の硬さだとか、靭性だとかを調整するのにハイブリッド組成は有効である。しかし、ラジカル重合の速度はカチオン重合の速度より早く、両者の重合速度が異なるため、特に、架橋性の多官能エポキシ化合物と多官能（メタ）アクリレート化合物のように、架橋性の重合性化合物どうしを用いるときは、生成するネットワークの設計が難しくなる。重合速度があまりに異なるためである。そこで、カチオン重合速度を高めることは硬化物の物性を設計するために重要となる。
【００６６】
本発明の光硬化性組成物の場合、一般式（１）で表される多官能エポキシ化合物の重合架橋速度が極めて速くなるため、ラジカル重合性化合物とのハイブリッド組成おいて極めて有効となる。また、通常、ハイブリット組成の場合、ラジカル重合開始剤とカチオン重合開始剤を添加することが一般的であるが、本発明の場合、新たにラジカル重合開始剤を添加する必要がなく、芳香族オニウム塩がカチオン重合開始剤となるとともに、ラジカル重合開始剤にもなる。また、一般式（２）で表されるアントラセン化合物もまた、カチオン重合増感剤となるとともに、ラジカル重合増感剤にもなるので、ハイブリット組成物において、カチオン重合性化合物もラジカル重合性化合物も両方を重合開始することができるという特徴を有する。
【００６７】
更にまた、ラジカル重合においては酸素阻害が問題となるが、本発明の一般式（２）で表されるアントラセン化合物は、酸素阻害を軽減する効果も有しているために、本発明のハイブリッド組成の光重合反応においても、ラジカル重合性化合物の硬化むらを防ぐことができる。
【００６８】
（添加剤）
本発明の光硬化性組成物において、本発明の効果を損なわない限り、必要に応じて添加剤を添加することができる。添加剤としは、光重合開始助剤（例えば、トリエタノールアミン等のアミン系化合物、メルカプタン化合物等の光重合開始助剤）、シリコーン樹脂、希釈剤、着色剤、顔料、フィラー、滑剤、界面活性剤、酸化防止剤、光安定剤等を含有してもよい。顔料としては、青色顔料、黄色顔料、赤色顔料、白色顔料、黒色顔料等が挙げられる。
【００６９】
（光硬化性組成物の硬化方法）
本発明の光硬化性組成物は、フィルム等の基板に塗布した後、塗布面に光照射することにより、光硬化物とすることができる。照射する光源としては、特に３８０〜４２０ｎｍの波長範囲の光を照射することが好ましい。３８０ｎｍ未満の光によっても重合硬化するが、本発明の効果が著しいという意味で、３８０〜４２０ｎｍの波長範囲の光を照射することが好ましい。３８０〜４２０ｎｍの波長範囲の光を含む光源としては、例えば太陽光の他、高圧水銀ランプ、超高圧水銀ランプ、キセノンランプ、メタルハライドランプ、フュージョン（株）製のＨバルブ、Ｄバルブ、Ｖバルブ等の水銀系ランプ、紫外線ＬＥＤ（中心波長４０５ｎｍ）、紫外線ＬＥＤ（中心波長３９５ｎｍ）、紫外線ＬＥＤ（中心波長３７５ｎｍ）、紫外線ＬＥＤ（中心波長３６５ｎｍ）等の発光ダイオード（ＬＥＤ）、４０５ｎｍの半導体レーザなどが挙げられる。特に、３８０〜４２０ｎｍの波長範囲にのみ強いピークを有する光が本発明の効果が極めて高いので好ましく、３８５ｎｍ、３９５ｎｍ又は４０５ｎｍの単波長の光を発する光源が特に好ましい。
【００７０】
本発明の光硬化性組成物に３８０〜４２０ｎｍの波長範囲の光を照射することにより、本来、当該波長域において活性が低い芳香族オニウム塩を重合開始剤として用いても、多官能エポキシ化合物の光カチオン重合及び架橋反応が速やかに進行し、所望の硬化物性を得ることができる。また、多官能ラジカル重合性化合物を適宜混合することにより、新たなラジカル重合開始剤を追加することなく、カチオン重合とラジカル重合が同時に進行し、硬化物の物性を改良することができる。
【００７１】
（用途）
本発明の光硬化性組成物を基材に塗布した場合において、その表面を開放したまま光硬化させることができるが、そのような方法が用いられる用途としては、塗膜として使用に供する用途、塗料、コーティング、インキ等を挙げることができる。具体的には自動車用塗料、木工コーティング、ＰＶＣ床コーティング、窯業壁コーティング、建材用コーティング、樹脂ハードコート、メタライズベースコート、フィルムコーティング、液晶ディスプレイ（ＬＣＤ）用コーティング、プラズマディスプレイ（ＰＤＰ）用コーティング、光ディスク用コーティング、金属コーティング、光ファィバーコーティング、印刷インキ、平版インキ、金属缶インキ、スクリーン印刷インキ、インクジェットインキ、グラビアニス等が挙げられる。また、レジスト、ディスプレー、封止剤、歯科材料、光造型材料等分野でもこのような使用方法が用いられる。
【００７２】
本発明の光硬化性組成物を基材に塗布し、その表面に他の基材と貼合して光カチオン重合させる使用方法としては接着剤、粘着剤、粘接着剤、シーリング剤を挙げられる。さらに、「電子部品用感光性材料の最新動向ＩＩＩ−半導体・電子基板・ディスプレー分野の開発状況―」（住ベリサーチ社、２００６年７月）、「ＵＶ・ＥＢ硬化技術の最新動向」（ラドテック研究所、２００６年３月）、「光応用技術・材料事典」（山岡亜夫編、２００６年４月）、「光硬化技術」（技術情報協会、２０００年３月）、「光硬化性材料−製造技術と応用展開−」（東レリサーチセンター、２００７年９月）等に例示されている用途に適宜用いることができる。
【００７３】
以下に、本発明の実施例について説明するが、本発明はこれら実施例に限定されるものではない。実施例中の「部」は全て重量部を示す。
【００７４】
また、表中の下記の略号はそれぞれ、記載のとおりのものを意味する。
セロキサイド２０２１Ｐ：３，４−エポキシシクロヘキシルメチル（３，４−エポキシ）シクロヘキサンカルボキシレート
セロキサイド８０１０：（３，３’，４，４’−ジエポキシ）ビシクロヘキシル
ビスコート＃２３０：１，６−ヘキサンジオールジアクリレート
ＣＰＩ−１００Ｐ：ジフェニル−４−フェニルチオフェニルスルホニウムヘキサフルオロフォスフェート（５０％含有プロピレンカーボネート溶液）
Ｏｍｎｉｃａｔ２５０：４−イソブチルフェニル−４’−メチルフェニルヨードニウムヘキサフルオロフォスフェート（７５％含有プロピレンカーボネート溶液）
ＤＢＡ：９，１０−ジブトキシアントラセン
【００７５】
（光硬化測定機器）
光硬化の判定方法としては、アントンパール社製のＰｈｏｔｏ―Ｒｈｅｏｍｅｔｅｒ ＭＣＲ１０２を用いて、複素粘度を測定した。光硬化反応が進むに伴い複素粘度の増加を確認することができる。
【００７６】
（光硬化測定方法）
Ｐｈｏｔｏ―Ｒｈｅｏｍｅｔｅｒで、光硬化性組成物の複素粘度の推移を測定し、該粘度上昇速度から硬化速度を測定した。
測定条件：
測定冶具：パラレルプレート（φ１０ｍｍ）
厚み：１００μｍ
振り角：５．０％一定
周波数：１０Ｈｚ一定
温度：３０℃一定
測定雰囲気  ：空気雰囲気
ＵＶ照射器：高圧水銀ランプに４０５ｎｍのバンドパスフィルターを具備
照射強度：５０ ｍＷ／ｃｍ２
照射時間：７００秒間
照射開始時間：６０秒後
硬化時間：光照射開始から複素粘度が１０，０００Ｐａ・ｓに達した時間（秒）を硬化時間とした。
【実施例】
【００７７】
（実施例１）＜光硬化性組成物の光硬化＞
多官能エポキシ化合物としてセロキサイド８０１０（ダイセル社製）１００重量部に対し、芳香族オニウム塩(光重合開始剤)として芳香族スルホニウム塩のＣＰＩ−１００Ｐ（サンアプロ社製）を１０重量部（有効成分濃度５重量部）を加え、さらに光重合増感剤として９，１０−ジブトキシアントラセン（ＤＢＡ）を１．０重量部添加し、光硬化性組成物を得た。これをレオメーター上の石英ガラスの上に滴下し、厚さ１００μｍでφ１０ｍｍのパラレルプレートにて挟み込み、粘度測定に不要な光硬化性組成物は拭き取った。光硬化性組成物の粘度測定開始から６０秒後に高圧水銀ランプからバンドパスフィルターを通して取り出した４０５ｎｍの光の照射を開始し、６００秒間照射し続けた。この時複素粘度が１０，０００Ｐａ・ｓに達した時間は４１秒であった。その結果を図１および表１に示した。
【００７８】
（比較例１）＜光硬化性組成物の光硬化＞
多官能エポキシ化合物としてセロキサイド８０１０（ダイセル社製）１００重量部の代わりにセロキサイド２０２１Ｐ（ダイセル社製）を１００重量部にした他は実施例１の通りに実施した。この時複素粘度が１０，０００Ｐａ・ｓに達した時間は２９７秒であった。その結果を図１および表１に示した。
【００７９】
（比較例２）＜光硬化性組成物の光硬化＞
光重合増感剤として９，１０−ジブトキシアントラセン（ＤＢＡ）を添加しなかった他は実施例１の通りに実施した。この時は複素粘度が１０，０００Ｐａ・ｓに達することはなく、すなわち硬化しなかった。その結果を図１および表１に示した。
【００８０】
（比較例３）＜光硬化性組成物の光硬化＞
多官能エポキシ化合物としてセロキサイド８０１０（ダイセル社製）１００重量部の代わりにセロキサイド２０２１Ｐ（ダイセル社製）を１００重量部にし、光重合増感剤として９，１０−ジブトキシアントラセン（ＤＢＡ）を添加しなかった他は実施例１の通りに実施した。この時は複素粘度が１０，０００Ｐａ・ｓに達することはなく、すなわち硬化しなかった。その結果を図１および表１に示した。
【００８１】
【表１】
2020055967.tif 000007
【００８２】
表１の実施例１と比較例２及び比較例１と比較例３を比較することから明らかなように、芳香族スルホニウム塩系カチオン重合開始剤であるＣＰＩ-１００Ｐは、４０５ｎｍという照射波長では、本発明の光重合増感剤であるＤＢＡがないと全く硬化しないことがわかる。また、図１の実施例１と比較例１を比較することにより明らかなように、光照射後の複素粘度の立ち上がりが、セロキサイド８０１０では急激なのに対して、セロキサイド２０２１Ｐは緩やかであることがわかる。このことは、ともに、本発明の光重合増感剤の添加により、重合速度を上げることは可能であるが、多官能エポキシ化合物として、セロキサイド２０２１Ｐを用いた場合は、複素粘度が１０，０００Ｐａ・ｓに達するまでの時間が２９７秒かかっているのに対して、セロキサイド８０１０の場合は、４１秒であり、極めて高速に重合架橋反応が進行していることがわかる。すなわち、本発明の光硬化性組成物の硬化速度上昇効果が極めて顕著であることがわかる。
【００８３】
（実施例２）＜光硬化性組成物の光硬化＞
多官能エポキシ化合物としてセロキサイド８０１０（ダイセル社製）１００重量部に対し芳香族オニウム塩(光重合開始剤)として芳香族ヨードニウム塩のＯｍｎｉｃａｔ２５０（ＩＧＭ Ｒｅｓｉｎｓ社製）を８重量部（有効成分濃度６重量部）を加え、さらに光重合増感剤として９，１０−ジブトキシアントラセン（ＤＢＡ）を１．０重量部添加し、光硬化性組成物を得た。これをレオメーター上の石英ガラスの上に滴下し、厚さ１００μｍでφ１０ｍｍのパラレルプレートにて挟み込み、粘度測定に不要な光硬化性組成物は拭き取った。光硬化性組成物組成物の粘度測定開始から６０秒後に高圧水銀ランプからバンドパスフィルターを通して取り出した４０５ｎｍ光の照射を開始し、６００秒間照射し続けた。この時複素粘度が１０，０００Ｐａ・ｓに達した時間は９秒であった。その結果を図２および表２に示した。
【００８４】
（比較例４）＜光硬化性組成物の光硬化＞
多官能エポキシ化合物としてセロキサイド８０１０（ダイセル社製）１００重量部の代わりにセロキサイド２０２１Ｐ（ダイセル社製）を１００重量部にした他は実施例２の通りに実施した。この時複素粘度が１０，０００Ｐａ・ｓに達した時間は９５秒であった。その結果を図２および表２に示した。
【００８５】
（比較例５）＜光硬化性組成物の光硬化＞
光重合増感剤として９，１０−ジブトキシアントラセン（ＤＢＡ）を添加しなかった他は実施例２の通りに実施した。この時は複素粘度が１０，０００Ｐａ・ｓに達することはなく、すなわち硬化しなかった。その結果を図２および表２に示した。
【００８６】
（比較例６）＜光硬化性組成物の光硬化＞
多官能エポキシ化合物としてセロキサイド８０１０（ダイセル社製）１００重量部の代わりにセロキサイド２０２１Ｐ（ダイセル社製）を１００重量部にし、光重合増感剤として９，１０−ジブトキシアントラセン（ＤＢＡ）を添加しなかった他は実施例２の通りに実施した。この時は複素粘度が１０，０００Ｐａ・ｓに達することはなく、すなわち硬化しなかった。その結果を図２および表２に示した。
【００８７】
【表２】
2020055967.tif 000008
【００８８】
表２の実施例２と比較例５及び比較例４と比較例６を比較することから明らかなように、芳香族ヨードニウム塩系カチオン重合開始剤であるＯｍｎｉｃａｔ２５０は、４０５ｎｍという照射波長では、本発明の増感剤であるＤＢＡがないと全く硬化しないことがわかる。また、図２の実施例２と比較例４を比較することにより明らかなように、光照射後の複素粘度の立ち上がりが、セロキサイド８０１０では急激なのに対して、セロキサイド２０２１Ｐは緩やかであることがわかる。このことは、ともに、本発明の光重合増感剤の添加により、重合速度を上げることは可能であるが、多官能エポキシ化合物として、セロキサイド２０２１Ｐを用いた場合は、複素粘度が１０，０００Ｐａ・ｓに達するまでの時間が９５秒かかっているのに対して、セロキサイド８０１０の場合は、わずか９秒であり、極めて高速に重合架橋反応が進行していることがわかる。すなわち、本発明の光硬化性組成物の硬化速度上昇効果が極めて顕著であることがわかる。
【００８９】
（実施例３）＜ハイブリット重合性組成物の光硬化＞
多官能エポキシ化合物としてセロキサイド８０１０（ダイセル社製）６０重量部とラジカル重合性化合物として多官能アクリレートであるビスコート＃２３０（大阪有機社製）４０重量部に対し、芳香族オニウム塩(光重合開始剤)として芳香族スルホニウム塩のＣＰＩ−１００Ｐ（サンアプロ社製）を１０重量部（有効成分濃度５重量部）を加え、さらに光重合増感剤として９，１０−ジブトキシアントラセン（ＤＢＡ）を１．０重量部添加し、ハイブリット重合性組成物を得た。これをレオメーター上の石英ガラスの上に滴下し、厚さ１００μｍでφ１０ｍｍのパラレルプレートにて挟み込み、粘度測定に不要なハイブリット重合性組成物は拭き取った。ハイブリット重合性組成物組成物の粘度測定開始から６０秒後に高圧水銀ランプからバンドパスフィルターを通して取り出した４０５ｎｍの光の照射を開始し、６００秒間照射し続けた。この時複素粘度が１０，０００Ｐａ・ｓに達した時間は７秒であった。その結果を図３および表３に示した。
【００９０】
（比較例７）＜ハイブリット重合性組成物の光硬化＞
光重合増感剤として９，１０−ジブトキシアントラセン（ＤＢＡ）を添加しなかった他は実施例３の通りに実施した。この時は複素粘度が１０，０００Ｐａ・ｓに達することはなく、すなわち硬化しなかった。その結果を図３および表３に示した。
【００９１】
（実施例４）＜ハイブリット重合性組成物の光硬化＞
多官能エポキシ化合物としてセロキサイド８０１０（ダイセル社製）６０重量部とラジカル重合性化合物としてビスコート＃２３０（大阪有機社製）４０重量部に対し、芳香族オニウム塩(光重合開始剤)として芳香族ヨードニウム塩のＯｍｎｉｃａｔ２５０（ＩＧＭ Ｒｅｓｉｎｓ社製）を８重量部（有効成分濃度６重量部）を加え、さらに光重合増感剤として９，１０−ジブトキシアントラセン（ＤＢＡ）を１．０重量部添加し、ハイブリット重合性組成物を得た。これをレオメーター上の石英ガラスの上に滴下し、厚さ１００μｍでφ１０ｍｍのパラレルプレートにて挟み込み、粘度測定に不要なハイブリット重合性組成物は拭き取った。ハイブリット重合性組成物組成物の粘度測定開始から６０秒後に高圧水銀ランプからバンドパスフィルターを通して取り出した４０５ｎｍの光の照射を開始し、６００秒間照射し続けた。この時複素粘度が１０，０００Ｐａ・ｓに達した時間は４秒であった。その結果を図３および表３に示した。
【００９２】
（比較例８）＜ハイブリット重合性組成物の光硬化＞
光重合増感剤として９，１０−ジブトキシアントラセン（ＤＢＡ）を添加しなかった他は実施例４の通りに実施した。この時は複素粘度が１０，０００Ｐａ・ｓに達することはなく、すなわち硬化しなかった。その結果を図３および表３に示した。
【００９３】
【表３】
2020055967.tif 000009
【００９４】
表３の実施例３と比較例７及び実施例４と比較例８を比較することから明らかなように、ラジカル重合性モノマーを添加したハイブリッド組成においても、４０５ｎｍという照射波長では、本発明の増感剤であるＤＢＡがないと全く硬化しないか、硬化が極めて遅いのに対して、本発明の増感剤であるＤＢＡを添加するといずれの場合も、急激に重合が開始し、完結していることがわかる。
【００９５】
以上の結果より、４０５ｎｍという照射波長では、多官能エポキシ化合物と芳香族オニウム塩と本発明のアントラセン化合物を含有する光硬化性組成物において、多官能エポキシ化合物が、連結基を有しないビシクロアルケンオキサイド型多官能脂環式エポキシ化合物の場合が特に重合速度を上昇させる効果が著しいといえる。また、その結果は、ラジカル重合性化合物とのハイブリッド組成でも変わらず、著しく重合速度を増加させる効果がある。
【図１】
2020055967.tif 000014
【図２】
2020055967.tif 000015
【図３】
2020055967.tif 000016